L'objet de l'invention est un procédé de production de couches à orientation uniforme de phases cristallines liquides sur un support. Par couches à orientation uniforme on n'entend pas seulement des couches en position redressée à axe unique, où le vecteur I! désignnnt la position de l'axe longitudinal. des molécules est vertical par rapport à la surface limitante, mais aussi des couches à l'état plan homogène où ledit vecteur est parallèle à la surface limitante. De telles couches à orientation uniforme se pretent particulièrement bien à la mise en oeuvre de cellules de cristaux liquides orientables électriquement. En 1922 déjà on a décrit la production de couches redressées à axe unique de phases cristallines liquides (cf. O. lehmann, Randbuch der biologischen Brbeitsmethoden, publié sous -la direction de Bbderhalden, volume III, partie 2A, 123-352 (1922)), On obtenait 11 état redressé à axe unique en préparant le support avec des phospholipides, -en particulier par de la lécithine. Plus récemment on a décrit à cette fin des substances appelées "versamides" (cf. W. Haas,~J. Àdams et J.B. Blannery, III. Intern. liquid Cristal Gonference, Berlin 1970, réf. pages 7-11). On ne connatt pas de procédés comparables pour la production de couches planes homogènes. la Demnuderesse a trouvé que l'on obtient des couches à orientation uniforme de phases cristallines liquides sur un support dont la surface présente des centres polaires, en imprégnant le support d'un composé amphiphile avant d'appliquer les substances cristallines liquides. Dans ce processus, la nature du composé amphiphile détermine que l'on obtient des couches redressées à axe unique ou bien des couches homogènes planes. On obtient des couches redressées à axe unique en imprégnant le support d'un composé contenant au moins un radical alkyle, alkyl-aryle ou perfluoroalkyle ayant un groupe polaire, ionogène ou non-ionogène. On peut citer par exemple des amines grasses, des alcools gras ou des acides gras oxéthylés, des sels d'ammonium quaternaires, des sulfonates d'alkyles, des sulfates d'alkyles, des sulfonates d'alkyl-aryles et spécialement des acides perfluoroalkanoïques tels que l'acide perfluoro-octanoique. La couche obtenue par imprégnation peut être très mince. On estime qu'unie couche monomoléculaire peut etre suffisante..On l'applique avantageusement en trempant le support dans une solution diluée du composé imprégnant, par exemple une solution contenant 1% de l'acide perfluoroctanoïque. Après le trempage on sèche le support et, le cas échéant, on le flambe rapidement afin d'éliminer des traces adhérantes de substances volatiles. On obtient des couches homogènes planes en imprégnant le support d'un composé dont la molécule présente des groupes polaires périodiques. Les composés convenables sont en particulier des polyéthers obtenus par polymérisation de ltoxide d1éthylène ou bien d'autres polyéthers, tels que l'éther tri-p-cyanéthylique de la glycérine, des polyesters, tels que l'adipate du diéthylèneglycol ou des silicones portant des groupes nitriles. On applique ces composés en les répandant sur le support, tout en frottant dans une même direction tout le temps. On utilise du cuir, du coton ou du papier, étant donné outils éliminent un excès de substance gracie à leur pouvoir absorbant. On peut appliquer les composés sans les diluer ou en solution. Ils s'orientent parallèlement à la surface du support et parallèlement à la direction dans laquelle on frotte. Comme support on peut utiliser par exemple du verre, du verre recouvert de SnO2 ou du sel gemme. La surface du support ne doit pas entre nécessairement plate. Elle peut aussi être le paroi intérieure d1un tube capillaire. Dans ce cas, les couches redressées à axe unique sont essentiellement disposées radia'e:nent et les couches homogènes planes sont disposées essentiellement narallèlement à l'axe. Dans le dernier cas on obtient un il de structure pseudoisotropes dont l'indice de réfraction le relus élevé se trouve dans la direction de l'axe du fil. REVENDICATIONS 1. Procédé de production de couches a orientation uniforme de phases cristallines liquides sur un support dont la surface présente des centres polaires, procédé caractérisé par le fait que l'on imprègne le support d'un composé amphiphile avant d'appliquer la substance cristalline liquide. 2. Procédé de production dune phase cristalline liquide selon la revendication 1, procédé caractérisé par le fait que l1on imprègne le support d'un composé contenant au moins un radical aikyle gras, alIyl-éryle ou perfluoroalkyle ayant un groupe polaire, ionogène ou non-ionogène de manière à obtenir des couches cristallines redressées à axe Imique, 3. Procédé de production d'une phase cristalline liquide selon la revendication 1, procédé caractérisé par le fait que l'on imprègne le support d'un composé dont la molécule présente des groupes polaires périodiques de manière à obtenir des couches homogènes planes.